(57)【要約】【課題】本発明の目的は、皮膚への貼付適性に優れ、皮膚に貼付した際には強固に固定し、剥離する際には皮膚に感圧式接着剤が残ることなく、容易に剥離することができる感圧式接着剤層の形成が可能な感圧式接着剤及び該感圧式接着剤を用いてなる積層体を提供することにある。【解決手段】スチレン系ブロック共重合体と軟化剤と粘着付与樹脂とを含んでなる親油性感圧式接着剤、及び、ポリビニルアルコ−ル、セルロ−ズ誘導体、ゼラチン、蛋白質系高分子、ポリアクリル酸樹脂、ポリアクリル酸塩系重合体、及び、Ｎ−アルキルアクリルアミド系共重合体から選ばれる少なくとも１種と水とを含む親水性感圧式接着剤が、それぞれ、シート状基材の同一面に接着剤層形成されてなることを特徴とする積層体。【選択図】図１
2013035975.tif 000002
【特許請求の範囲】
【請求項１】
スチレン系ブロック共重合体と軟化剤と粘着付与樹脂とを含んでなる親油性感圧式接着剤、及び、
ポリビニルアルコ−ル、セルロ−ズ誘導体、ゼラチン、蛋白質系高分子、ポリアクリル酸樹脂、ポリアクリル酸塩系重合体、及び、Ｎ−アルキルアクリルアミド系共重合体から選ばれる少なくとも１種と水とを含む親水性感圧式接着剤が、それぞれ、シート状基材の同一面に接着剤層形成されてなることを特徴とする積層体。
【請求項２】
親油性感圧式接着剤が、
スチレンの比率が１０〜４０重量％であり、トリブロック型の構造部を有したスチレン系ブロック共重合物（Ａ）、
重量平均分子量が７００〜１００００である鉱物油軟化剤（Ｂ）、及び
軟化点が８０〜１６０℃である粘着付与樹脂（Ｃ）を含むことを特徴とする請求項１記載の積層体。
【請求項３】
親水性感圧式接着剤が、
ＵＶ硬化型接着剤と、ＵＶ硬化型でない接着剤との両方を用いることを特徴とする請求項１または２記載の積層体。
【請求項４】
親油性感圧式接着剤（１）の１７０℃における粘度が、Ｂ型粘度計で５００〜５００００ｍPａ・ｓであることを特徴とする請求項１〜３いずれか記載の積層体。
【請求項５】
親油性感圧式接着剤、及び、親水性感圧式接着剤合計の塗布量が、１〜２０００ｇ／ｍ2であることを特徴とする請求項１〜４いずれか記載の積層体。
【請求項６】
少なくとも１つの接着剤層が、発泡状態で積層されていることを特徴とする請求項１〜５いずれか記載の積層体。
【請求項７】
少なくとも１つの接着剤層が、ビード状態で積層されていることを特徴とする請求項１〜６いずれか記載の積層体。
【請求項８】
少なくとも１つの接着剤層が、スパイラル状態で積層されていることを特徴とする請求項１〜７いずれか記載の積層体。
【請求項９】
少なくとも１つの接着剤層が、カーテン状態で積層されていることを特徴とする請求項１〜８いずれか記載の積層体。
【請求項１０】
少なくとも１つの接着剤層が、ドット状態で積層されていることを特徴とする請求項１〜９いずれか記載の積層体。
【請求項１１】
２種類以上の接着剤層が、交互でストライプに積層されていることを特徴とする請求項７〜１０いずれか記載の積層体。
【請求項１２】
２種類以上の接着剤層が、交互で網目状に積層されていることを特徴とする請求項７〜１０いずれか積層体。
【請求項１３】
さらに、経皮吸収用薬剤を含むことを特徴とする請求項１〜１２いずれか記載の積層体。
【発明の詳細な説明】
【技術分野】
【０００１】
本発明は、親油性感圧式接着剤、および親水性感圧式接着剤を用いた積層体に関する。詳しくは、本発明は皮膚への貼付に好適に用いられる積層体に関する。
【背景技術】
【０００２】
絆創膏、サージカルテープ、心電図測定用の電極固定用シート等のように、医療分野では種々の形態で粘着シートが用いられている。従来の医療用粘着シートに用いられている粘着剤はアクリル系重合体からなっているものが多い。アクリル系重合体は、有機溶剤などを用いて粘度を調節した後に、例えば支持体基材や剥離紙へ塗布されるのが一般的である。粘度調節に使用した有機溶剤などは、塗布後に揮発除去される。
このとき、有機溶剤や未反応アクリルモノマーの揮発除去が十分に行われず（乾燥不足）、有機溶剤やアクリルモノマーが粘着剤中に残留してしまうことがある。絆創膏などの粘着剤が人体に直接接触する粘着シートにおいて、乾燥不足になると、粘着剤中に残留した有機溶剤が皮膚から体内に吸収されて発疹などの炎症を引き起こすことがある。また、乾燥工程において揮発除去された有機溶剤は、環境汚染の原因となり、作業者の健康や安全をおびやかすことが懸念される。
【０００３】
一方、従来の溶剤を使用しない粘着テープの製造方法としては、ホットメルト型粘着剤を加熱溶融して基材上に塗工するホットメルト法、エマルション型粘着剤を基材に塗布して乾燥させるエマルション法、熱重合性モノマー液を加熱バレル中で加熱・混練・重合させながら基材上に押出し塗布する押出し重合法、光重合性モノマー液を基材に塗布後イナート雰囲気中で光照射して重合させる光重合法などが知られている。これらは作業性（光照射用の装置の導入、反応時間）の観点や皮膚への粘着性、刺激性や糊残り等の粘着性能の観点から、未だ十分なものではなく、絆創膏などの医療用の粘着シートに好適に用いるものはなかった。
【０００４】
溶剤を使用しない粘着剤の一例として、オキシアルキレン系重合体を用いる粘着剤である、ウレタン架橋を用いた粘着剤が知られている（特許文献１、２参照）。
【０００５】
また、ウレタンアクリレートオリゴマー、保湿剤及び電解質を含むイオン導電性接着剤前駆体を架橋もしくは硬化したものである多層イオン導電性接着剤が知られている（特許文献３参照）。
【０００６】
また、ウレタンアクリレートオリゴマーをＵＶ硬化して得られる感圧接着性ポリマーを含む医療用粘着テープのための粘着剤組成物が知られている（特許文献４参照）。
【０００７】
また、末端に少なくとも１個のアルケニル基を有するポリエーテル系重合体、分子中に１〜１０個のヒドロシリル基を有する化合物などを含有する粘着剤組成物を硬化してなるものである皮膚貼付用の粘着シートが知られている（特許文献５参照）。
【０００８】
また、炭素数が４〜２０であるアルキル鎖を有する（メタ）アクリレートエステルモノマー、酸性コモノマーを含む共重合体、親水性可塑剤、水、水溶性塩、界面活性剤、及びアミン官能性を有するポリマーを含む導電性感圧接着剤が知られている（特許文献６参照）。
【０００９】
特許文献１、２に記載されている粘着剤は、皮膚への粘着性、透湿性、吸水性などに優れた特性を有することが報告されているが、ウレタン架橋を用いるため、硬化速度の調整が困難であり、未反応のイソシアネート基が有する毒性が危惧される。
【００１０】
特許文献３に記載されている多層イオン導電性接着剤は、優れた接着性を有することが報告されているが、未反応のカルボキシル基、未反応のイソシアネート基が接着剤層に残留してしまい毒性が危惧される。
【００１１】
特許文献４に記載の粘着剤組成物はイソシナネート基が粘着剤層に残存してしまう。また、ＵＶ硬化しなかったオリゴマーが残ってしまい、皮膚に貼付した際に皮膚刺激がある。
【００１２】
特許文献５に記載の粘着剤組成物は、皮膚に貼付した際には皮膚刺激が少ないことが報告されているが、接着力が低く、長時間皮膚に貼付すると、接着シートが皮膚から剥がれてしまう場合がある。
【００１３】
特許文献６に記載の導電性感圧接着剤はアクリルモノマーが接着剤層に残存してしまい、皮膚に貼付した際に皮膚刺激がある。
【先行技術文献】
【特許文献】
【００１４】
【特許文献１】特開平７−３１００６６号公報
【特許文献２】特開２００２−６０４５６号公報
【特許文献３】特開２００４−１０７３７８号公報
【特許文献４】特開２００５−５８２８８号公報
【特許文献５】特開２００５−１１０８７５号公報
【特許文献６】特表２００３−５０１５４５号公報
【発明の概要】
【発明が解決しようとする課題】
【００１５】
本発明の目的は、皮膚への貼付適性に優れ、皮膚に貼付した際には強固に固定し、剥離する際には皮膚に感圧式接着剤が残ることなく、容易に剥離することができる感圧式接着剤層の形成が可能な感圧式接着剤を用いてなる積層体を提供することにある。
【課題を解決するための手段】
【００１６】
本発明者らは、上記問題を解決するため、鋭意検討した結果、本発明に達した。
即ち、本発明は、スチレン系ブロック共重合体と軟化剤と粘着付与樹脂とを含んでなる親油性感圧式接着剤、及び、
ポリビニルアルコ−ル、セルロ−ズ誘導体、ゼラチン、蛋白質系高分子、ポリアクリル酸樹脂、ポリアクリル酸塩系重合体、及び、Ｎ−アルキルアクリルアミド系共重合体から選ばれる少なくとも１種と水とを含む親水性感圧式接着剤が、それぞれ、シート状基材の同一面に接着剤層形成されてなることを特徴とする積層体に関する。
【００１７】
また、本発明は、親油性感圧式接着剤が、
スチレンの比率が１０〜４０重量％であり、トリブロック型の構造部を有したスチレン系ブロック共重合物（Ａ）、
重量平均分子量が７００〜１００００である鉱物油軟化剤（Ｂ）、及び
軟化点が８０〜１６０℃である粘着付与樹脂（Ｃ）を含むことを特徴とする上記積層体に関する。
【００１８】
また、本発明は、親水性感圧式接着剤が、
ＵＶ硬化型接着剤と、ＵＶ硬化型でない接着剤との両方を用いることを特徴とする上記積層体に関する。
【００１９】
また、本発明は、親油性感圧式接着剤（１）の１７０℃における粘度が、Ｂ型粘度計で５００〜５００００ｍPａ・ｓであることを特徴とする上記積層体に関する。
【００２０】
また、本発明は、親油性感圧式接着剤、及び、親水性感圧式接着剤合計の塗布量が、１〜２０００ｇ／ｍ2であることを特徴とする上記積層体に関する。
【００２１】
また、本発明は、少なくとも１つの接着剤層が、発泡状態で積層されていることを特徴とする上記積層体に関する。
【００２２】
また、本発明は、少なくとも１つの接着剤層が、ビード状態で積層されていることを特徴とする上記積層体に関する。
【００２３】
また、本発明は、少なくとも１つの接着剤層が、スパイラル状態で積層されていることを特徴とする上記積層体に関する。
【００２４】
また、本発明は、少なくとも１つの接着剤層が、カーテン状態で積層されていることを特徴とする上記積層体に関する。
【００２５】
また、本発明は、少なくとも１つの接着剤層が、ドット状態で積層されていることを特徴とする上記積層体に関する。
【００２６】
また、本発明は、２種類以上の接着剤層が、交互でストライプに積層されていることを特徴とする上記積層体に関する。
【００２７】
また、本発明は、２種類以上の接着剤層が、交互で網目状に積層されていることを特徴とする上記積層体に関する。
【００２８】
また、本発明は、さらに、経皮吸収用薬剤を含むことを特徴とする上記積層体
に関する。
【発明の効果】
【００２９】
本発明により、皮膚への貼付適性に優れ、皮膚に貼付した際には強固に固定し、剥離する際には皮膚に感圧式接着剤が残ることなく、容易に剥離することができる感圧式接着剤層の形成が可能な感圧式接着剤を用いてなる積層体を提供できるようになった。さらに、上記感圧式接着剤層が片面もしくは両面に積層された積層体は、経時で端部から感圧式接着剤層がはみ出すことなく保管することが出来る。
【図面の簡単な説明】
【００３０】
【図１】ビード状態で積層されている積層体の概念図。
【図２】スパイラル状態で積層されている積層体の概念図。
【図３】カーテン状態で積層されている積層体の概念図。
【図４】ドット状態で積層されている積層体の概念図。
【図５】交互でストライプに積層されている積層体の概念図。
【図６】交互で網目状に積層されている積層体の概念図
【発明を実施するための形態】
【００３１】
本発明の親油性感圧式接着剤について説明する。
本発明の親油性感圧式接着剤は、後述するスチレン系ブロック共重合物（Ａ）、鉱物油軟化剤（Ｂ）、粘着付与樹脂（Ｃ）、必要に応じてその他の添加剤を配合して親油性感圧式接着剤剤組成物となる。
【００３２】
本発明に用いられる親油性感圧式接着剤を構成するスチレン系ブロック共重合物（Ａ）は、スチレン−ブタジエン−スチレンブロック共重合物（以下、「ＳＢＳ」とも略記する）、スチレン−ブタジエン−スチレンブロック共重合物の水素添加物（以下、「ＳＥＢＳ」とも略記する）、スチレン−イソプレン−スチレンブロック共重合物（以下、「ＳＩＳ」とも略記する）、スチレン−イソプレン−スチレンブロック共重合物の水素添加物（以下、「ＳＥＰＳ」とも略記する）、スチレン−ブタジエン−イソプレン−スチレンブロック共重合物（以下、「ＳＢＩＳ」とも略記する）、  スチレン−ブタジエン−イソプレン−スチレンブロック共重合物の水素添加物（以下、「ＳＥＥＰＳ」とも略記する）からなる群より選ばれる少なくとも１種である。
また、上記共重合物は、カルボキシル変性されたものであってもよく、さらには、上記共重合物中のスチレンブロックは、スチレンと、α−メチルスチレン等のその他の芳香族系ビニル化合物との共重合体を含んでいてもよい。
さらに、スチレン系ブロック共重合物（Ａ）は、スチレンの比率が共重合体（Ａ）全体の１０〜４０重量％であり、トリブロック型の構造部を有するものが用いられるが、トリブロック型の構造部のみを有するものには限定されず、一部ジブロック型の構造部を有するものであってもよい。ジブロック型の含有量は６０重量％以下であることが好ましく、より好ましくは５０重量％以下である。６０重量％を超えてしまうと凝集力が低下してしまう。これらは、溶融時の耐熱性に優れているので好ましい。スチレン系ブロック共重合体（Ａ）は、単独で用いられても、２種類以上が併用されてもよい。
【００３３】
本発明の親油性感圧式接着剤を構成するスチレン系ブロック共重合物（Ａ）、鉱物油軟化剤（Ｂ）、及び粘着付与樹脂（Ｃ）の合計を１００重量部とした時、親油性感圧式接着剤に用いられるスチレン系ブロック共重合物（Ａ）の配合量は、５〜６５重量部である。好ましくは１０〜６０重量部である。スチレン系ブロック共重合物（Ａ）の配合量が５重量部未満であると、得られる感圧式接着剤の凝集力が低下する傾向にある。スチレン系ブロック共重合物（Ａ）の配合量が６５重量部を超えると、混練加工による製造が困難になる恐れがある。
【００３４】
本発明に用いられる親油性感圧式接着剤を構成する鉱物油軟化剤（Ｂ）としては、芳香族を含む炭化水素、ナフテン環を含む炭化水素、パラフィン鎖の混合物であって、パラフィン鎖炭素数が全炭素数の５０％以上を占めるパラフィン系鉱物油軟化剤が好ましい。一般に、パラフィン鎖炭素数が全炭素数の５０％以上を占めるものをパラフィン系鉱物油軟化剤、ナフテン環炭素数が全炭素数の３０〜４０重量％を占めるものをナフテン系鉱物油軟化剤、芳香族炭素数が全炭素数の３０重量％以上を占めるものを芳香族系鉱物油軟化剤と呼び、区別されている。
【００３５】
本発明に用いられる親油性感圧式接着剤を構成する鉱物油軟化剤（Ｂ）のゲルパーミエーションクロマトグラフィー法（以下、「ＧＰＣ」とも略記する）によるポリスチレン換算重量平均分子量は７００〜１００００である。好ましくは８００〜９５００である。鉱物油軟化剤（Ｂ）の重量平均分子量が７００未満であると、ブリードアウトしてしまう傾向にある。鉱物油軟化剤（Ｂ）の重量平均分子量が１００００を超えてしまうと、溶融時の流動性が低下する傾向にある。
【００３６】
本発明の親油性感圧式接着剤を構成するスチレン系ブロック共重合物（Ａ）、鉱物油軟化剤（B）及び粘着付与樹脂（Ｃ）の合計を１００重量部とした時、感圧式接着剤に用いられる鉱物油軟化剤（B）の配合量は、１０〜９４重量部である。好ましくは１５〜９０重量部である。鉱物油軟化剤（B）の配合量が１０重量部未満では加工性が悪くなる。鉱物油軟化剤（B）の配合量が９４重量部を超える場合には凝集力を維持することが困難となる。
【００３７】
本発明に用いられる親油性感圧式接着剤を構成する粘着付与剤（Ｃ）としては、フェノール樹脂、変性フェノール樹脂、テルペンフェノール樹脂、キシレンフェノール樹脂、シクロペンタジエン−フェノール樹脂、キシレン樹脂、脂肪族系、脂環族系、芳香族系等の石油樹脂、水素添加された脂肪族系、脂環族系、芳香族系等の石油樹脂、フェノール−変性石油樹脂、ロジンエステル樹脂、水素添加されたロジンエステル樹脂、低分子量ポリスチレン系樹脂、テルペン樹脂、水素添加されたテルペン樹脂などが挙げられる。
粘着付与剤（Ｃ）は、単独で用いられても、２種類以上が併用されてもよい。
【００３８】
粘着付与樹脂（Ｃ）の軟化点は８０〜１６０℃であることが好ましい。粘着付与樹脂（Ｃ）の軟化点が８０℃未満であると、凝集力が低下し、剥離の際に凝集破壊してしまうことがある。粘着付与樹脂（Ｃ）の軟化点が１６０℃を超えると低温域でタックが消失してしまうことがある。
なお、本発明における軟化点とは、ＪＩＳ  Ｋ  ６８６３に規定される方法により求められる温度である。すなわち、親油性感圧式接着剤を充填した規定の環を１２時間以上静置させた後、熱媒体中に入れて規定の球を感圧式接着剤を充填した規定の環の上に置き、一定の割合で熱媒体の温度を上昇させたとき、親油性感圧式接着剤の軟化により球が沈み環台の底板に触れたときの温度である。
【００３９】
本発明の親油性感圧式接着剤を構成するスチレン系ブロック共重合物（Ａ）、鉱物油軟化剤（B）及び粘着付与樹脂（Ｃ）の合計を１００重量部とした時、感圧式接着剤に用いられる粘着付与樹脂（Ｃ）の配合量は、１〜６０重量部である。好ましくは３〜５８重量部である。粘着付与樹脂（Ｃ）の配合量が１重量部未満では加工性が悪くなる。粘着付与樹脂（Ｃ）の配合量が６０重量部を超える場合には低温域でタックが消失してしまうことがある。
【００４０】
本発明の親水性感圧式接着剤としては、ＵＶ硬化型接着剤と、ＵＶ硬化型でない接着剤とが挙げられる。一方のみを用いることできるし、両方を用いることができる。また、２種以上を、混合しあるいは別々に用いて接着剤層を形成させてもよい。
本発明の親水性感圧式接着剤としては、例えばポリビニルアルコ−ル、セルロ−ス誘導体、ゼラチン、蛋白質系高分子等と水より構成されるものが好ましい。
【００４１】
親水性感圧式接着剤中に含有される水は、本発明の皮膚粘着性シートを貼付した皮膚部分を湿潤状態にして水和するために重要な成分である。水は、親水性感圧式接着剤中に親水性感圧式接着剤全体の１０〜９０重量％の範囲内で含有されることが好ましく、さらに好ましくは３０〜７０重量％の範囲内である。水の含有量が１０重量％未満であると、タックが消失してしまうことがあり、９０重量％を超えると、支持体上に親水性感圧式接着剤層を形成した場合に親水性感圧式接着剤層の機械的強度が不足する恐れがある。
【００４２】
本発明のＵＶ硬化型親水性感圧式接着剤としては、例えばポリアクリル酸塩系重合体、Ｎ−アルキルアクリルアミド系共重合体等が挙げられる。具体的には、ポリ（メタ）アクリル酸アルカリ金属塩、（メタ）アクリル酸ナトリウム−ビニルアルコール共重合体（（メタ）アクリル酸メチル−酢酸ビニル共重合体ケン化物）、ポリ（メタ）アクリロニトリル系重合体ケン化物、ヒドロキシエチルメタクリレートポリマーまたはポリ（メタ）アクリルアミド等のポリ（メタ）アクリル酸誘導体、ポリアクリルアミド並びにアルギン酸ナトリウム塩またはアルギン酸プロピレングリコールエステルのアルギン酸誘導体、Ｎ−アルキルアクリルアミド系共重合体、ＰＶＡ系−アクリル酸塩系共重合体、ビニルアルコール−アクリル酸塩（カルボキシル基含有体）共重合体の架橋体、自己架橋型ポリアクリル酸系中和物、アクリル酸塩系共重合体架橋体、ポリアクリル酸部分中和物架橋体、ポリアクリル酸塩架橋体、アクリル酸エステル−酢酸ビニル共重合体及びその架橋体のケン化物、アクリル酸塩−アクリル酸エステル共重合体の架橋体、アクリル酸塩−アクリルアミド共重合体の架橋体、アクリルアミド共重合体の加水分解物の架橋体、２−アクリルアミド−２−メチルプロパンスルホン酸とアクリル酸との共重合体の架橋体、ポリアクリルニトリル架橋物の加水分解物、アクリロニトリル共重合体の加水分解物の架橋体、アクリル酸で架橋されたポリエチレンオキシド、メトキシポリエチレングリコールとアクリル酸との共重合架橋体、ポリアクリル酸塩架橋物、アクリル酸エステル−酢酸ビニル共重合体の加水分解物、アクリル酸塩−アクリルアミド共重合体架橋物が好適な例として挙げられる。
【００４３】
本発明の親油性感圧式接着剤、親水性感圧式接着剤、ＵＶ硬化型親水性感圧式接着剤に添加する経皮吸収用薬剤としては特に限定されるものではないが
ビタミンＡ、ビタミンＥや油溶性ビタミンＣ誘導体、セラミド、甘草エキス、ローズヒップ油、コエンザイムＱ１０なども用いることができる。これらは化粧シートとしても有効である。又、消炎・鎮痛成分であるインドメタシンやセイヨウトチノキエキス、アルニカチンキ、フェルビナク、ケトプロフェンフルルビプリフェンや、カンフル、メントール等の清涼剤；あるいは温感湿布に用いられるトウガラシエキス；さらには血管を広げるために心臓病に使用される貼り薬ではニトログリセリンや硝酸イソソルビド；気道を広げて呼吸を楽にするために使用する貼り薬としてはツロブテロール、癌による痛み止めとして用いる貼り薬としてはフェンタニル；ステロイドなどのホルモン剤を用いることができる。
経皮吸収投与が適用されるものであればいずれを用いてもよいが、特にエストロゲン、黄体ホルモンなどが挙げられる。エストロゲンとしては、１７β−エストラジオールまたはそのエステル、エチニルエストラジオールまたはそのエステル、エストリオールまたはそのエステルあるいは結合型エストロゲンなどがある。また、黄体ホルモンには、プロゲステロン、酢酸クロルマジノン、酢酸ヒドロキシプロゲステロン、ジヒドロゲステロン、アリルエストレノール、ノルエチステロン、ヒドロキシプロゲステロンまたはそのエステルなどが挙げられる。
【００４４】
本発明の親油性感圧式接着剤及び親水性感圧式接着剤には、発明の目的を損なわない範囲で酸化防止剤、紫外線吸収剤、光安定剤、接着昂進防止剤、シランカップリング剤、抗菌剤、消臭剤、香料、保湿剤、吸水剤、電解質塩、清涼化剤、殺菌剤、美白剤、シワ・くすみ防止剤、油分、ステロイド系抗炎症剤、非ステロイド系抗炎症剤、局所麻酔剤、鎮痛剤、止血剤、創傷治癒促進剤、鎮痒剤、保湿剤、反応性モノマー、添加剤、光重合開始剤などが添加されても良い。
【００４５】
上記の酸化防止剤としては、ペンタエリスリトールテトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、ジエチル〔［３，５−ビス（１，１−ジメチルエチル）−４−ヒドロキシフェニル］メチル〕ホスフォネート、４，６−ビス（オクチルチオメチル）−ｏ−クレゾール、エチレンビス（オキシエチレン）ビス［３−（５−ｔ−ブチル−４−ヒドロキシ−ｍ−トリル］プロピオネート、トリス（２，４−ジ−ｔ−ブチルフェニル）フォスファイト、ビス（２，４−ジ−ｔ−ブチルフェニル）ペンタエリスリトールジフォスファイト等が挙げられる。これらの酸化防止剤は、単独で用いられてもよく、２種類以上が併用されてもよい。
【００４６】
上記のフェノール系酸化防止剤は、自動酸化の連鎖成長過程で生じるＲＯＯ・（パーオキシラジカル）に水素を供与して安定化し、自身はオルト位置換基によって保護された安定なフェノキシラジカルとなって連鎖反応を停止するラジカルトラップ剤としての機能を有し、そのことにより樹脂組成物の熱劣化を効果的に抑制する。特に、フェノール系酸化防止剤と、フェノール系酸化防止剤よりラジカルトラップ反応の速いラクトン系酸化防止剤やビタミンＥ系酸化防止剤等とを併用することにより、より優れたものとなる。また、上記のリン系酸化防止剤は、過酸化物、ＲＯＯＨを非ラジカル的に分解し、自動酸化過程の連鎖反応を停止する機能を有し、そのことにより樹脂組成物の熱劣化を効果的に抑制する。
【００４７】
上記の紫外線吸収剤としては特に限定されず、例えば、サリチル酸系、ベンゾフェノン系、ベンゾトリアゾール系などの通常使用されるものが挙げられる。これらの紫外線吸収剤は、単独で用いられてもよく、２種類以上が併用されてもよい。
【００４８】
上記の光安定剤としては、ヒンダードアミン系の通常使用されるものが挙げられる。
【００４９】
上記の接着昂進防止剤としては、脂肪酸アミド、ポリエチレンイミンの長鎖アルキルグラフト物、大豆油変性アルキド樹脂（例えば、荒川化学工業社製、商品名「アラキード２５１」等）、トール油変性アルキド樹脂（例えば、荒川化学工業社製、商品名「アラキード６３００」等）などが挙げられる。これらの接着昂進防止剤は、単独で用いられてもよく、２種類以上が併用されてもよい。
【００５０】
上記のシランカップリング剤としては、ビニルトリメトキシシラン、ビニルトリエトキシシラン、メタクリロキシプロピルトリメトキシシラン、３−メタクリロキシプロピルメチルジメトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン、３−アミノプロピルトリメトキシシラン、３−アミノプロピルトリエトキシシラン、３−アミノプロピルメチルジメトキシシラン、Ｎ−（２−アミノエチル）３−アミノプロピルトリメトキシシラン、Ｎ−（２−アミノエチル）３−アミノプロピルメチルジメトキシシラン、３−メルカプトプロピルトリメトキシシラン、３−メルカプトプロピルトリエトキシシラン、メルカプトブチルトリメトキシシラン、３−メルカプトプロピルメチルジメトキシシラン等が挙げられる。これらのシランカップリング剤は、単独で用いられてもよく、２種類以上が併用されてもよい。
【００５１】
上記の抗菌剤としては、ブテナフィン及びその塩等のベンジルアミン系抗菌剤、ビフォナゾール、ネチコナゾール、ケトコナゾール、ラノコナゾール、クロトリマゾール、ミコナゾール、オキシコナゾール、チオコナゾール、クロコナゾール、オモコナゾール、スルコナゾール及びこれらの塩等のイミダゾール系抗菌剤、テルビナフィン及びその塩などのアリルアミン系抗菌剤、アモロルフィン及びその塩等のモルホリン系抗菌剤、リラナフタート、トルナフテート及びトルシクラート等のチオカルバミン酸系抗菌剤、ナイスタチン、トリコマイシン、バリオチン、シッカニン、ピロールニトリン等の抗生物質等の抗菌剤などが挙げられる。さらに熊笹エキス、茶カテキンなども挙げられる。これらの抗菌剤は、単独で用いられてもよく、２種以上が併用されてもよい。
【００５２】
上記の消臭剤としては、消臭効果を有するものであれば特に限定はないが、ラウリルメタクリレート、ゲラニルクロリネート、シトロネリルセネシオネート、テルペンアルデヒド類、ピルビン酸エステル類、２−エチルヘキサン酸亜鉛、リシノール酸亜鉛などが挙げられる。これらの消臭剤は、単独で用いられてもよく、２種以上が併用されてもよい。
【００５３】
上記の香料としては、ピネン、リモネン等の炭化水素系香料、リナロール、ゲラニオール、シトロネロール、メントール、ボルネオール、ベンジルアルコール、アニスアルコール、β−フェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ―ブチルラクトン、クマリン、シネオール等のラクトン系香料、オクチルアセテート、ベンジルアセテート、シンナミルアセテート、プロピオン酸ブチル、安息香酸メチル等のエステル系香料などが挙げられる。これらの香料は、単独で用いられてもよく、２種以上が併用されてもよい。
【００５４】
上記の保湿剤としては、１，３−ブチレングリコール、エチレングリコール、プロピレングリコール、ジプロピレングリコール、グリセリン、マルチトール、ソルビトール、トレハロースなどの多価アルコール、ピロリドンカルボン酸、乳酸、尿素、アミノ酸などのＮＭＦ成分、ヘパリン、ヒアルロン酸、コンドロイチン硫酸、キチン、キトサン、アルギン酸ナトリウム、アロエ、ペクチンなどの多糖類、コラーゲン、エラスチン、ケラチン、ゼラチン、カゼイン、シルク、小麦プロテイン、ワセリン、大豆プロテイン、ＤＮＡなどのペブチド類及びその加水分解物、塩化ナトリウム、海水などのミネラル類、セラミド、コレステロールエステル等が挙げられる。これらの保湿剤は、単独で用いられてもよく、２種以上が併用されてもよい。
【００５５】
上記の吸水剤としては、デンプン、架橋カルボキシルメチル化セルロース、アクリル酸又はアクリル酸アルカリ金属塩の重合体又は共重合体、架橋ポリアクリル酸及びその塩並びにポリアクリル酸塩グラフト重合体が挙げられる。これらの吸水剤は、単独で用いられてもよく、２種以上が併用されてもよい。
【００５６】
上記の電解質塩としては、ハロゲン化ナトリウム、ハロゲン化カリウム、ハロゲン化マグネシウム、ハロゲン化カルシウム等のハロゲン化アルカリ金属、ハロゲン化アルカリ土類金属又はその他の金属ハロゲン化物や、各種金属の次亜塩素酸塩、亜塩素酸塩、塩素酸塩、過塩素酸塩、硫酸塩、硝酸塩、燐酸塩、アンモニウム塩や、各種錯塩等の無機塩類や、酢酸、安息香酸、乳酸、酒石酸等の一価有機カルボン酸塩や、フマル酸、コハク酸、アジビン酸、クエン酸等の多価カルボン酸の一価又は二価以上の塩や、スルホン酸、アミノ酸等の有機酸の金属塩及び有機アンモニウム塩や、ポリ（メタ）アクリル酸、ポリビニルスルホン酸、ポリターシャルブチルアクリルアミドスルホン酸、ポリアリルアミン、ポリエチレンイミン等の高分子電解質の塩などが挙げられる。これらの電解質塩は、単独で用いられてもよく、２種以上が併用されてもよい。
【００５７】
上記の清涼化剤としては特に限定されず、ユーカリ油、ｌ−メントール、ｄｌ−カンフル等が挙げられる。これらの清涼化剤は、単独で用いられてもよく、２種以上が併用されてもよい。
【００５８】
上記の殺菌剤としては特に限定されず、塩酸クロルヘキジン、硫酸フラジオマイシン等が挙げられる。これらの殺菌剤は、単独で用いられてもよく、２種以上が併用されてもよい。
【００５９】
上記の美白剤としては特に限定されず、アスコルビン酸及びその誘導体、ハイドロキノン誘導体、コウジ酸及びその誘導体、動物胎盤抽出物、植物抽出物等が挙げられる。
【００６０】
上記のシワ・くすみ防止剤としては特に限定されず、各種合成ビタミン、天然ビタミン及びそれらの誘導体、アミノ酸及びその誘導体などが使用できる。これらのシワ・くすみ防止剤は、単独で用いられてもよく、２種以上が併用されてもよい。
【００６１】
上記の油分としては、化粧料や美容料の原料として用いられる油分であれば特に限定されず、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリオクタン酸グリセリン、トリイソパルミチン酸グリセリン、イソオクタン酸セチル、ミリスチン酸イソプロピル、スクワラン、イソパラフィン、メチルシリコーン、メチルフェニルシリコーン、及びＮ−ラウロイル−Ｌ−グルタミン酸ジ（フィトステリル・２−オクチルドデシル）等の液体油脂、カカオ脂、ヤシ油、馬脂、馬油、硬化ヤシ油、パーム油、牛脂、羊脂、硬化牛脂、パーム核油、豚脂、牛骨脂、モクロウ核油、硬化油、牛脚脂、モクロウ、硬化ヒマシ油、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、オゾケライト、マイクロクリスタリンワックス、セラミド、コレステロール、フィトステロール、マカデミアナッツ油脂肪酸フィトステリル、Ｎ−ラウロイル−Ｌ−グルタミン酸ジ（フィトステリル・ベヘニル・２−オクチルドデシル）等が挙げられる。これらの油分は、単独で用いられてもよく、２種以上が併用されてもよい。
【００６２】
上記のステロイド系抗炎症剤としては特に限定されず、酢酸プレドニゾロン、酢酸ヒドロコルチゾン、デキサメサゾン等が挙げられる。これらのステロイド系抗炎症剤は、単独で用いられてもよく、２種以上が併用されてもよい。
【００６３】
上記の非ステロイド系抗炎症剤としては特に限定されず、インドメタシン、ジクロフェナクナトリウム、ピロキシカム、イブプロフェン、塩化リゾチーム、グリチルレチン酸等が挙げられる。これらの非ステロイド系抗炎症剤は、単独で用いられてもよく、２種以上が併用されてもよい。
【００６４】
上記の局所麻酔剤としては特に制限されず、リドカイン、アミノ安息香酸エチル等が挙げられる。これらの局所麻酔剤は、単独で用いられてもよく、２種以上が併用されてもよい。
【００６５】
上記の鎮痛剤としては特に限定されず、モルヒネ、ペンタゾシン等が挙げられる。これらの鎮痛剤は、単独で用いられてもよく、２種以上が併用されてもよい。
【００６６】
上記の止血剤としては特に限定されず、酸化亜鉛、塩酸メチルエフェドリン、タンニン酸等が挙げられる。これらの止血剤は、単独で用いられてもよく、２種以上が併用されてもよい。
【００６７】
上記の創傷治癒促進剤としては特に限定されず、アラントイン、アルミニウムジヒドロキシアラントイネート等が挙げられる。これらの創傷治癒促進剤は、単独で用いられてもよく、２種以上が併用されてもよい。
【００６８】
上記の鎮痒剤としては特に限定されず、塩酸ジフェンヒドラミン等が挙げられる。
【００６９】
上記の反応性モノマーとしては、メトキシポリエチレングリコールアクリレート、エトキシジエチレングリコールアクリレート、ポリエチレングリコールジアクリレート、ポリプロピレングリコールジアクリレート等が挙げられる。これらの反応性モノマーは、単独で用いられてもよく、２種以上が併用されてもよい。
【００７０】
上記の添加剤としては、炭酸カリウム（無水）、炭酸ナトリウム、炭酸カルシウム、炭酸水素ナトリウム、ピロリン酸四カリウム、ピロリン酸四ナトリウム、ポリリン酸ナトリウム、ピロリン酸二水素二ナトリウム、メタリン酸ナトリウム、ポリリン酸カリウム、リン酸水素ニカリウム、リン酸水素二ナトリウム、メタリン酸カリウム、リン酸三カリウム、リン酸三ナトリウム、リン酸二水素カリウム、リン酸二水素ニナトリウム等が挙げられる。これらの添加剤は、単独で用いられてもよく、２種以上が併用されてもよい。
【００７１】
上記の光重合開始剤としては、紫外線や可視光線で開裂することで、ラジカルを発生するものであれば特に限定されない。例えば、α−ヒドロキシケトン、α−アミノケトン、ベンジルメチルケタール、ビスアシルフォスフィンオキサイド、メタロセン、２−ヒドロキシ−２−メチル−１−フェニル−プロパン−１−オン、１−ヒドロキシ−シクロヘキシル−フェニル−ケトン、１−［４−（２−ヒドロキシエトキシ）−フェニル］−２−ヒドロキシ−２−メチルプロパン−１−オン、２−メチル−１−［（メチルチオ）フェニル］−２−モルフォリノプロパン−１−オン、２−ベンジル−２−ジメチルアミノ−１−（４−モルフォリノフェニル）−ブタン−１−オン等が挙げられる。これら光重合開始剤は、単独で用いられてもよく、２種以上が併用されてもよい。
【００７２】
本発明の目的を損なわない範囲で添加できる紫外線吸収剤、光安定剤、接着昂進防止剤、シランカップリング剤、抗菌剤、消臭剤、香料、保湿剤、吸水剤、電解質塩、清涼化剤、殺菌剤、美白剤、シワ・くすみ防止剤、油分、ステロイド系抗炎症剤、非ステロイド系抗炎症剤、局所麻酔剤、鎮痛剤、止血剤、創傷治癒促進剤、鎮痒剤、保湿剤、反応性モノマー、添加剤、光重合開始剤などの添加剤の添加量は感圧式接着剤１００重量％中、２０重量％以下であることが好ましく、より好ましくは１８重量％以下である。１０重量％を超えてしまうとブリードアウトしてしまうことがある。
【００７３】
本発明の親油性感圧式接着剤を製造する方法としては、特に限定されず、ロール、バンバリーミキサー、ニーダー、撹拌機を備えた溶融釜、一軸又は二軸の押し出し機などを用いて加熱混合するホットメルト法、適当な溶剤に溶解する溶剤法など、いずれの方法も用いることができるが、ホットメルト法が環境への影響が小さいため好ましい。
【００７４】
本発明の親油性感圧式接着剤は、過剰な熱を与えることにより起こる劣化を防ぐために１５０〜１８０℃で塗工することができ、低粘度での塗工が要求されるロールや溶融させる際の撹拌機を備えた溶融釜にも対応できる。そのような観点から、本発明の感圧式接着剤は、１７０℃における粘度が５００〜５００００ｍPａ・ｓであることが好ましい。
１７０℃における粘度が５００ｍPａ・ｓを下回る場合、塗布量を多くした際に感圧式接着剤が垂れる現象が発生する可能性がある。
なお、感圧式接着剤の粘度は、Ｂ型粘度計（測定条件は、１７０℃、ローターＮｏ．３、１２ｒｐｍ、３０秒間）を使用し、測定した値である。
【００７５】
本発明の親油性感圧式接着剤、親水性感圧式接着剤は、シート状基材の同一面に塗布などにより接着剤層を形成される。両面にそれぞれ接着剤層が形成されてもよい。これらの接着剤は、それぞれ、加熱溶融したもの、その溶液などを、紙、樹脂、不織布等のシート状基材に通常用いられる塗工機又はホットメルト塗工機を用いて鏡面状態、発泡状態、ビード状態、スパイラル状態、カーテン状態、ドット状態などの様々なパターンで塗布し、必要に応じて加熱、冷却、ＵＶ照射することによって、感圧式接着剤層を形成することができ、感圧式接着剤層が積層された各種積層体を得ることができる。親油性感圧式接着剤、親水性感圧式接着剤は、重ねて塗工することもでき、親油性感圧式接着剤、親水性感圧式接着剤を同一のシート状基材に並列、斜め、網目に塗り分けることも出来る。
接着剤層の形成は、一方のみ、鏡面状態、発泡状態、ビード状態、スパイラル状態、カーテン状態、ドット状態の形態であり、他方はそれ以外の形態であってもよい（例えば、図１〜図４）。なお、図２のスパイラル状態は、輪の状態のものである。図５は、２種の接着剤を、それぞれビード状態で交互に接着剤層を形成したものであり、互いの接着剤層は接近していて、全体としてストライプに形成された概念図である。図６は、それぞれビード状態で交互の接着剤層を形成したもので、互いの接着剤層は、距離をもって形成され、全体として網目状に形成された概念図である。
なお、ビード状態は塗工口が１つの形状の塗工ヘッドにより塗布されることで形成され、形成される粘着剤１本当りの重量は０．５〜３ｇ／ｍである。カーテン状態は複数の塗工口を有する塗工ヘッドにより塗布されることで形成され、形成される粘着剤１本当りの重量は０．０１〜０．５ｇ／ｍである。
【００７６】
また、後述する離型性シート上に感圧式接着剤層を設けた後、当該感圧式接着剤層とシート状基材とを貼り合せることによっても、本発明の積層体を得ることができる。
【００７７】
本発明の親油性感圧式接着剤は、耐熱性に優れており、高温における溶融温度でも溶融粘度の経時変化が小さいため、感圧式接着剤として好適に使用することができる。また、感圧式接着剤層の形成にあたっては、親油性感圧式接着剤を加熱溶融し、基材上に塗布することが好ましい。
【００７８】
次に本発明の積層体について説明する。
本発明の積層体の基本的構成は、「シート状基材／感圧式接着剤層／離型性シート」のような片面積層体、或いは「離型性シート／感圧式接着剤層／シート状基材／感圧式接着剤層／離型性シート」のような両面積層体である。使用時に離型性シートが剥がされ、感圧式接着剤層が被着体に貼付される。
【００７９】
シート状基材の素材としては、特に制限はなく使用することができる。樹脂シートとしては、ポリエステル系樹脂、ポリカーボネート系樹脂、ポリアリレート系樹脂、アクリル系樹脂、ポリフェニレンサルファイド系樹脂、ポリスチレン系樹脂、ビニル系樹脂、塩化ビニル系樹脂、ポリイミド系樹脂、エポキシ樹脂、ポリエチレン、ポリプロピレン、ポオリノルボルネン等のポリオレフィン系樹脂などの単層或いは積層体がある。樹脂シートは、発泡状態にあるものを使用することもできる。その他通気性のあるフィルムや、不織布、織布、布、紙、ガラス、金属箔、金属メッシュ等とこれらを含む複合物が挙げられる。また、必要に応じて、シートの表面にコロナ放電処理、プラズマ処理、ブラスト処理、ケミカルエッチング処理などの易接着処理、帯電防止処理、着色処理などを施してもよい。
【００８０】
これらシート状基材の厚みには特に制限はないが、作業性から１〜１０００μｍが好ましい。
【００８１】
感圧式接着剤層の塗布量は、好ましくは1〜２０００ｇ／ｍ2、より好ましくは５〜１９８０ｇ／ｍ2である。感圧式接着剤層の塗布量が１ｇ／ｍ2未満では粘着力を発現することが難しい。感圧式接着剤層の塗布量が２０００ｇ／ｍ2を超えても特に要求特性の向上は期待できない場合が多い。
【００８２】
感圧式接着剤層は、必要に応じて、離型性シート等と貼り合わせて用いることができる。離型性シートとしては、その表面に離型処理を施されていれば特に制限はなく、ポリエチレンテレフタレート等のポリエステル樹脂、ポリエチレン、ポリプロピレン、ポリノルボルネン等のポリオレフィン系樹脂、ポリフェニレンサルファイド樹脂、トリアセチルセルロース樹脂、アクリル系樹脂などからなるシートを基材とするものが挙げられる。
【００８３】
本発明の積層体は、感圧式接着剤層が、シート状基材と離型性シートとの間、あるいは、シート状基材とシート状基材との間に挟持された構成のいずれであってもよいが、シート状基材と離型性シートとの間に挟持されていることが好ましい。
【実施例】
【００８４】
以下、本発明を実施例により具体的かつ詳細に説明するが、これらの実施例は本発明の一態様に過ぎず、本発明はこれらの例によって限定されるものではない。
なお、例中、「部」とあるのは「重量部」を、「％」とあるのは「重量％」をそれぞれ表すものとする。
本発明におけるGPCによる重量平均分子量とは、ゲル状の粒子を充填したカラムに希薄な樹脂の溶液を流し、分子の大きさによって流出するまでの異なる時間を測定することにより得られる、ポリスチレン換算された重量平均分子量である。
具体的な測定条件は、以下の通りである。
装置：島津製作所社製  Prominence
カラム：TOSOH製  TSKgel GMH  ×2本連結
検出器：RID-10A
溶媒：ＴＨＦ（テトラヒドロフラン）
カラム温度：４０℃
流速：１ｍＬ／分
【００８５】
（製造例１〜１７）
表１に示した部数で、撹拌機を備えたニーダーにスチレン系ブロック共重合物（Ａ）、粘着付与樹脂（Ｂ）、粘着付与樹脂（Ｃ）、必要に応じて（Ａ）、（Ｂ）、（Ｃ）以外のその他の成分を添加し、１６０℃で３時間撹拌し、感圧式接着剤を得た。
【００８６】
【表１】
2013035975.tif 000003
【００８７】
表１に記載のスチレン系ブロック共重合物（Ａ）の略号を以下に示す。
ＳＢＳ１：  ＳＢＳ、スチレンの比率２９重量％、トリブロック含量８３％、ジブロック含量１７％
ＳＢＳ２：  ＳＢＳ、スチレンの比率４３重量％、トリブロック含量１００％
ＳＥＢＳ１：  ＳＥＢＳ、スチレンの比率３４重量％、トリブロック含量１００％
ＳＥＢＳ２：  ＳＥＢＳ、スチレンの比率３１重量％、トリブロック含量１００％
ＳＥＢＳ３：  ＳＥＢＳ、スチレンの比率６０重量％、トリブロック含量１００％
ＳＥＢＳ４：  ＳＥＢＳ、スチレンの比率３２重量％、トリブロック含量１００％
ＳＥＢＳ５：  ＳＥＢＳ、スチレンの比率３３重量％、トリブロック含量１００％
ＳＥＢＳ６：  ＳＥＢＳ、スチレンの比率３０重量％、トリブロック含量８８％、ジブロック含量１２％
ＳＥＰＳ１：  ＳＥＰＳ、スチレンの比率１８重量％、トリブロック含量１００％
ＳＥＰＳ２：  ＳＥＰＳ、スチレンの比率１３重量％、トリブロック含量１００％
ＳＥＥＰＳ１：  ＳＥＥＰＳ、スチレンの比率３２重量％、トリブロック含量１００％
ＳＥＥＰＳ２：  ＳＥＥＰＳ、スチレンの比率３０重量％、トリブロック含量１００％
ＳＩＢＳ：  ＳＩＢＳ、スチレンの比率１９重量％、トリブロック含量７４％、ジブロック含量２６％
ＳＩＳ：  ＳＩＳ、スチレンの比率１６重量％、トリブロック含量４４％、ジブロック含量５６％
【００８８】
表１に記載の鉱物油軟化剤（Ｂ）の略号を以下に示す。
鉱物油１：  パラフィン系鉱物油軟化剤、全炭素数中のパラフィン鎖炭素数：７２．１％、全炭素数中のナフテン環炭素数：２１．５％、全炭素数中の芳香族炭素数：６．４％、重量平均分子量１１００
鉱物油２：  パラフィン系鉱物油軟化剤、全炭素数中のパラフィン鎖炭素数：７１％、全炭素数中のナフテン環炭素数：２９％、重量平均分子量１０００
鉱物油３：  パラフィン系鉱物油軟化剤、全炭素数中のパラフィン鎖炭素数：７３％、全炭素数中のナフテン環炭素数：２７％、重量平均分子量１２００
鉱物油４：  ナフテン系鉱物油軟化剤、全炭素数中のパラフィン鎖炭素数：４０．７％、全炭素数中のナフテン環炭素数：４７．２％、全炭素数中の芳香族環炭素数：１２．１％、重量平均分子量１８００
鉱物油５：  パラフィン系鉱物油軟化剤、全炭素数中のパラフィン鎖炭素数：６７．１％、全炭素数中のナフテン環炭素数：３２．８％、全炭素数中の芳香族炭素数：０．１％、重量平均分子量７５０
鉱物油６：  パラフィン系鉱物油軟化剤、全炭素数中のパラフィン鎖炭素数：１００％、重量平均分子量５００
【００８９】
表１に記載の粘着付与樹脂（Ｃ）の略号を以下に示す。
粘着付与樹脂１：  テルペン系粘着付与樹脂、軟化点１１５℃
粘着付与樹脂２：  水素添加された石油系粘着付与樹脂、軟化点１００℃
粘着付与樹脂３：  水素添加されたテルペン系粘着付与樹脂、軟化点１１５℃
粘着付与樹脂４：  テルペン系粘着付与樹脂、軟化点１２５℃
粘着付与樹脂５：  水素添加された石油系粘着付与樹脂、軟化点１２５℃
粘着付与樹脂６：  部分的に水素添加された石油系粘着付与樹脂、軟化点１１５℃
粘着付与樹脂７：  水素添加されたテルペン系粘着付与樹脂、軟化点１２５℃
粘着付与樹脂８：  α−メチルスチレンとスチレンの共重合体、軟化点１２０℃
粘着付与樹脂９：  部分的に水素添加されたテルペン系粘着付与樹脂、軟化点１１５℃
粘着付与樹脂１０：  水素添加された石油系粘着付与樹脂、軟化点１１５℃
粘着付与樹脂１１：  ロジン系粘着付与樹脂、軟化点１５０℃
粘着付与樹脂１２：  α−メチルスチレンとスチレンの共重合体、軟化点１００℃
粘着付与樹脂１３：  水素添加された石油系粘着付与樹脂、軟化点７０℃
【００９０】
表１に記載のその他の成分の略号を以下示す。
酸化防止剤：  ペンタエリスリトールテトラキス［３−（３，５−ジ−ｔ−ブチル−４−ヒドロキシフェニル）プロピオネート］
保湿剤１：  ワセリン
保湿剤２：  グリセリン
保湿剤３:  プロピレングリコール
紫外線吸収剤：  ２−［５−クロロ（２Ｈ）−ベンゾトリアゾール−２−イル］−４−メチル−６−（ｔｅｒｔ−ブチル）フェノール
シランカップリング剤：  ３−メタクリロキシプロピルメチルジメトキシシラン
吸水剤：  架橋カルボキシルメチル化セルロース
抗菌剤：  ベンジルアミン系抗菌剤
香料：  リモネン
消臭剤：  ２−エチルヘキサン酸亜鉛
電解質塩１：  塩化ナトリウム
電解質塩２：  塩化カリウム
アクリルモノマー：  アクリル酸
添加剤：  炭酸カルシウム
光重合開始財：  ２−ヒドロキシ−２−メチル−１−フェニル−プロパン−１−オン
反応性モノマー：  ポリエチレングリコールジアクリレート
経皮吸収薬剤：  フェンタニル
【００９１】
上記製造例１〜１８で得られた感圧式接着剤をフォーミング装置付のアプリケーター、ビート塗工ができるアプリケーター、スパイラル塗工ができるアプリケーター、スプレイ塗工ができるアプリケーター、カーテン塗工ができるアプリケーター、ドット塗工ができるアプリケーターを組み合わせることにより、基材としてのＰＥＴ（ポリエチレンテレフタレート）シート上に塗布量が５００ｇ／ｍ2、１７０℃に加熱して塗工して発泡状態の感圧式接着剤層を形成し、さらに離型性シートを貼り合せて、「離型性シート／発泡状態の感圧式接着剤層／ＰＥＴシート」という構成の下記の各種積層体を得た。なお、発泡密度は０．２ｇ／ｃｍ3になるように設定した。
積層体（１）：「離型性シート／製造例１と製造例１６の感圧式接着剤層を１０ｍｍ幅で並列で交互に塗布した層／ＰＥＴシート」
積層体（２）：「離型性シート／発泡状態の製造例５と製造例１５の感圧式接着剤を１０ｍｍ幅で並列で交互にに塗布した層／ＰＥＴシート」
積層体（３）：「離型性シート／発泡状態の製造例６と製造例１７の感圧式接着剤層を１０ｍｍ幅で並列で交互に塗布した層／の親水性感圧式接着剤層（半面）／ＰＥＴシート」
積層体（４）：「離型性シート／発泡状態の製造例４と製造例１６の感圧式接着剤層を１０ｍｍ幅で並列で交互に塗布した層／製造例１７の親水性感圧式接着剤層（半面）／ＰＥＴシート」
積層体（５）：「離型性シート／製造例７と製造例１６の感圧式接着剤を並列で交互にビード状態で塗布した層／ＰＥＴシート」
積層体（６）：「離型性シート／製造例２と製造例１５の感圧式接着剤を並列で交互にビード状態で塗布した層／ＰＥＴシート」
積層体（７）：「離型性シート／製造例４と製造例１７の感圧式接着剤を並列で交互にビード状態で塗布した層／ＰＥＴシート」
積層体（８）：「離型性シート／製造例８と製造例１８の感圧式接着剤を並列に交互にスパイラル状態で塗布した層／ＰＥＴシート」
積層体（９）：「離型性シート／製造例８と製造例１５の感圧式接着剤を２０ｍｍ幅で並列で交互にカーテン状態で塗布した層／ＰＥＴシート」
積層体（１０）：「離型性シート／製造例２と製造例１５の感圧式接着剤を２０ｍｍ幅で並列で交互にカーテン状態で塗布した層／ＰＥＴシート」
積層体（１１）：「離型性シート／製造例３と製造例１５の感圧式接着剤をドット状態で並列に交互で塗布した層／ＰＥＴシート」
積層体（１２）：「離型性シート／製造例１と製造例１５の感圧式接着剤をドット状態で並列に交互で塗布した層／ＰＥＴシート」
積層体（１３）：「離型性シート／製造例８と製造例１６と製造例１８の感圧式接着剤をドット状態で並列に交互で塗布した層／ＰＥＴシート」
積層体（１４）：「離型性シート／製造例６と製造例１５と製造例１７の感圧式接着剤を並列で交互にスパイラル状態に塗布した層／ＰＥＴシート」
積層体（１５）：「離型性シート／発泡させた製造例７製造例１８の感圧式接着剤を並列で交互にビード状態で塗布した層／ＰＥＴシート」
積層体（１６）：「離型性シート／発泡させた製造例５製造例１８の感圧式接着剤を並列で交互にビード状態で塗布した層／ＰＥＴシート」
積層体（１７）：「離型性シート／製造例９の感圧式接着剤を全面に塗布した層／ＰＥＴシート」
積層体（１８）：「離型性シート／発泡状態の製造例１０の感圧式接着剤を全面に塗布した層／ＰＥＴシート」
積層体（１９）：「離型性シート／発泡状態の製造例１１の感圧式接着剤を全面に塗布した層／ＰＥＴシート」
積層体（２０）：「離型性シート／製造例１２の感圧式接着剤を１０ｍｍ間隔でビード状態に塗布した層／ＰＥＴシート」
積層体（２１）：「離型性シート／製造例１３の感圧式接着剤を全面にスパイラル状態に塗布した層／ＰＥＴシート」
積層体（２２）：「離型性シート／製造例１４の感圧式接着剤を全面にカーテン状態で塗布した層／ＰＥＴシート」
【００９２】
［塗工適性］
感圧式接着剤を加熱溶融し、Ｂ型粘度計を用いて１７０℃で粘度を測定した。また、１７０℃雰囲気に３時間静置し、色相の変化を確認した。
［判定基準］
◎：粘度が５０００ｍＰａ・ｓ以上１５０００ｍＰａ・ｓ未満で、目視により確認した結果、色相の変化はほとんどなかった。
○：粘度が１５０００ｍＰａ・ｓを超え、５００００ｍＰａ・ｓ未満で、目視により確認した結果、色相の変化はほとんどなかった。
×：粘度が５００００ｍＰａ・ｓを超える値で、目視により確認した結果、色相が茶色に変化した。
◎、○を使用可能と判断する。
【００９３】
［剥離強度］
長さ１０ｃｍ、幅２．５ｃｍに切り取った積層体（１）を用意し、離型性シートを剥離した後、ボランティア５人の背中に貼付し、重さ１ｋｇのローラーを１往復させて圧着した。８時間経過後、積層体を引き剥がして、その際の剥離力を測定した。測定には株式会社島津製作所製の引張試験機「オートグラフＡＧＳ−１００Ｄ」を用い、温度２３℃、相対湿度６５％、引張速度３００ｍｍ／分、剥離角度１８０度の条件で行った（Ｎ／２５ｍｍ）。剥離強度は、ボランティア５人の平均値で示した。剥離後の感圧式接着剤層の剥離状態が、凝集破壊または界面剥離のどちらであるかを目視にて確認した。
［判定基準］
◎：剥離強度は５．０Ｎ／２５ｍｍ以上で、剥離時に感圧式接着剤が残ることなく、容易に剥離することができ、剥離状態は界面剥離であった。
○：剥離強度は３．０Ｎ／２５ｍｍ以上５．０Ｎ／２５ｍｍ未満で、剥離時に感圧式接着剤が残ることなく、容易に剥離することができ、剥離状態は界面剥離であった。
×：剥離強度は３．０Ｎ／２５ｍｍ未満で、剥離時に感圧式接着剤が残り、容易に剥離することができず、剥離状態は凝集破壊であった。
だった。
◎、○を使用可能と判断する。
【００９４】
［再接着性］
長さ１０ｃｍ、幅２．５ｃｍに切り取った積層体（１）を用意し、離型性シートを剥離した後、２３℃の水に３０分間浸漬し、３７℃雰囲気で５時間積層体を乾燥させた。２ｋｇのゴムローラを１往復させることでステンレス板に感圧式接着剤層を圧着し、８時間静置後、引張試験機にて、速度３００ｍｍ／分で、１８０度方向に引き剥がし、剥離強度を測定した。剥離強度は、２３℃の水への浸漬と乾燥工程を行わなかった以外は同様に測定した剥離強度と比較し、下記の基準で判定した。
［判定基準］
◎：２３℃の水への浸漬と乾燥工程がなかった場合の剥離強度と比較し、剥離強度は９０％以上であった。
○：２３℃の水への浸漬と乾燥工程がなかった場合の剥離強度と比較し、剥離強度は７５〜９０％未満であった。
×：２３℃の水への浸漬と乾燥工程がなかった場合の剥離強度と比較し、剥離強度は７５％未満であった。
◎、○を使用可能と判断する。
【００９５】
【表２】
2013035975.tif 000004
【産業上の利用可能性】
【００９６】
本発明の感圧式接着剤は、皮膚への貼付適性に優れ、皮膚に貼付した際には強固に固定し、剥離する際には容易に剥離することができる積層体を作製することが出来る。その特性として、塗工適性、剥離強度、再接着性が挙げられる。近年の環境への取り組みを考えると、要求特性はますます厳しくなっていくものと考えられる。そこで、本発明の感圧式接着剤は、上記の特性を発揮できるため、さらに有用になると考えられる。
また、本発明の感圧式接着剤は、絆創膏、サージカルテープ、心電図測定用の電極固定用シート、湿布固定用粘着シート、粘着包帯、注射針固定用シート、磁気粒固定用シート等にも非常に有用に使用できる。
【符号の説明】
【００９７】
１．親油性感圧式接着剤
２．親水性感圧式接着剤
【図１】
2013035975.tif 000005
【図２】
2013035975.tif 000006
【図３】
2013035975.tif 000007
【図４】
2013035975.tif 000008
【図５】
2013035975.tif 000009
【図６】
2013035975.tif 000010